(57)【要約】【課題】  アスベストは、耐火性、遮音性や保温性などを必要とする材料として広く用いられていたが、アスベストは、石綿肺、肺癌、悪性中皮腫など多くの健康阻害要因になることが明らかになっている。そのため、既に施工されているアスベスト部材は、アスベストの飛散の少ない方法による解体工事が行われ、次いでアスベスト廃棄物の処理、処分が行われるが、この間に事故などでアスベストの飛散が考えられている。【解決手段】  既に施工されているアスベスト部材を解体する前に、アスベストが施工されている状態でフッ素イオンなどを含むアスベスト改質溶液を塗布する工程についで、改質溶液中の水分蒸発を抑制する手段を採用することでアスベストの無害化を行う。このことによって、解体、輸送時などでのアスベストの飛散問題を根本的に解決した。【選択図】なし【特許請求の範囲】
【請求項１】
建築物などに使用されている状態のアスベストを含む材料に、アスベスト改質溶液を塗布してアスベストの改質を行なう工程と、アスベストを含む材料の表面を高分子材料で覆う工程を有することを特徴とするアスベストの改質方法。
【請求項２】
前記高分子材料で覆う工程は、シート状の高分子材料で覆う工程かあるいは高分子材料を塗布またはスプレーすることで覆う工程であることを特徴とする請求項１記載のアスベストの改質方法。
【請求項３】
アスベストを含む材料の表面を高分子材料で覆う高分子材料が、水分は通さないが水蒸気を通すことを特徴とする請求項１乃至２の何れかに記載のアスベストの改質方法。
【発明の詳細な説明】
【技術分野】
【０００１】
本発明は、アスベストの無害化処理方法に関し、特に、アスベストを使用している状態で無害化する方法に関するものである。
【背景技術】
【０００２】
従来よりアスベストは、耐火性、遮音性や保温性などを必要とする材料として広く用いられているが、アスベストは、石綿肺、肺癌、悪性中皮腫など多くの健康阻害要因になることが明らかになり使用が禁止されている。
多量に使用されてきたアスベスト含有材料は、上記したような環境的理由により無害化処理が急がれており、そのための無害化処理方法の開発が急務となっている。
【０００３】
アスベストの有害性は、微細な繊維質に起因するので、高温で融解する方法は周知技術である。特許第３８３０４９２号（特許文献１）には、融解剤を加えて比較的低い温度で無害化する処理方法が記載されている。しかしながら、建築物に施工されているアスベスト含有物質の除去、輸送、粉砕などのハンドリング時にアスベストの飛散が考えられ、健康面への影響問題は十分に解決されていない現状にある。更に高温度による融解する方法はエネルギー消費が多い問題点がある。
【０００４】
また、特許第３４１８９８９号（参考文献２）、特許第３４１８９９０号（参考文献３）、特許第３４１８９９１号（参考文献４）には、アスベスト改質溶液として、無機酸、有機酸及びフッ化物イオン源、またはそれらの混合物を含む溶液が開示されている。
さらに、特許第３０６６９７６号（参考文献５）には、アスベストが構造物などに施工されている状態で、無機酸、有機酸及びフッ化物イオン源、またはそれらの混合物を含む溶液をスプレーすることでアスベストを改質させる方法が開示されている。
【特許文献１】特許第３８３０４９２号
【特許文献２】特許第３４１８９８９号
【特許文献３】特許第３４１８９９０号
【特許文献４】特許第３４１８９９１号
【特許文献５】特許第３０６６９７６号
【発明の開示】
【発明が解決しようとする課題】
【０００５】
従来のアスベストの改質方法は、無機酸、有機酸及びフッ化物イオン源、またはそれらの混合物を含む溶液(以下、アスベスト処理溶液と略す)にアスベストを浸漬させる方法が知られている。また、アスベストが構造物などに施工されている状態でアスベスト処理溶液を塗布してアスベストを改質する方法が開示されている。アスベストにアスベスト処理溶液が接触すると、アスベストは次第に非結晶生成物に転換されて無害化されるが、処理液の水分が蒸発するとアスベストの無害化反応が停止する。このためアスベストを完全に無害化するためには、乾燥する毎に繰り返し水または及びアスベスト処理溶液を塗布する必要があり、煩雑で人手が必要で処理費用が高い欠点がある。
【課題を解決するための手段】
【０００６】
上記課題を解決するために本発明の請求項１では、建築物などに使用されている状態のアスベストを含む材料に、アスベスト改質溶液を塗布してアスベストの改質を行なう工程と、アスベストを含む材料の表面を高分子材料で覆う工程を有することを特徴とするアスベストの改質方法としている。アスベストを含む材料にアスベスト改質溶液を塗布して改質する方法が提案されているが、アスベストを完全に改質することが出来ないことが試験の結果明らかになった。建築物などに使用されている状態のアスベストを含む材料に、アスベスト改質溶液を塗布してアスベストの改質を行なう場合、雰囲気温度が２５℃であると、表１に示したように、アスベスト低減率も５５％程度に止まり、４８時間でアスベストを含む材料中の水分がほぼ蒸発していた。アスベスト改質溶液によるアスベストの改質反応がイオン反応であり、少なくとも湿潤状態を維持しないと反応が起こらないため、水分の蒸発によってアスベストの改質反応が停止したものと考えられた。なお、表１に示したアスベスト改質溶液は、２％のフッ素イオン濃度のリン酸酸性溶液を使用した。アスベスト改質溶液には、各種の有機酸や鉱酸で特にフッ素イオンを含む改質液が知られている。さらにボロンや硝酸イオンなどの反応促進剤が知られており、本発明にはこれらのアスベスト改質溶液が使用できる。
【表１】
2011089356.tif 000002
【０００７】
高いアスベスト低減率をうるためには湿潤状態を維持することが必要であり、このため繰り返してアスベスト改質液あるいは水を塗布すればよいが、人手を多く必要とした。人手を多くかけないで湿潤状態を保持する手段として、アスベスト改質溶液の塗布に次いでアスベストを含む材料の表面を高分子材料のシートで覆った。その試験結果を示した表２から明らかなように、アスベストは７２時間でほぼ完全に改質されている。さらに水分濃度も維持されており、アスベスト改質反応条件が満足されることが明らかになった。  
【表２】
2011089356.tif 000003
【０００８】
上記課題を解決ために本発明の請求項２では、前記高分子材料で覆う工程は、シート状の高分子材料で覆う工程かあるいは高分子材料を塗布またはスプレーすることで覆う工程であることを特徴とする請求項１記載のアスベストの改質方法としている。アスベスト改質液によるアスベストの改質反応は、イオン反応であるので湿潤状態を維持する必要がある。その手段としてアスベストが施工されている場所が床面あるいは側壁では、高分子材料のシートで比較的簡単に覆うことができるが、天井部や凹凸のある施設などでは、シートで覆うことが困難な場合がある。この場合、塗料などであれば天井部にも比較的簡単に施工することができる。
【０００９】
アスベスト改質溶液を塗布してアスベストの改質を行なう工程に引き続いて、速乾性の合成樹脂系の塗料をスプレーにより塗布した。その試験結果を示した表３から明らかなように、アスベストは７２時間でほぼ完全に改質されている。さらに水分濃度も維持されており、アスベスト改質反応条件が満足されることが明らかになった。さらに好適なことに合成樹脂系の塗料をスプレーにより塗布することで、アスベスト改質溶液中のフッ素成分の揮散が抑制されることが明らかになり、作業雰囲気中にフッ素分が検出されなかった。
【表３】
2011089356.tif 000004
【００１０】
上記課題を解決ために本発明の請求項３では、アスベストを含む材料の表面を高分子材料で覆う高分子材料が、水分は通さないが水蒸気を通すことを特徴とする請求項１乃至２の何れかに記載のアスベストの改質方法としている。アスベスト改質溶液はアスベストを改質する以外に、強度を発現している成分である例えばセメント成分にも反応して、強度を低下させることが明らかになった。このため、強度の低下などによりアスベストを含む材料が施工部から脱落しないようにする必要がある。そのためには自重を軽くするのが有効であり、余分な水分は少ないのが好ましい。
【００１１】
しかしながら、アスベスト改質溶液を均一に塗布するためには、アスベスト改質溶液を十分に塗布する必要があった。このこともあって、アスベスト改質溶液を塗布した直後の水分濃度は約８０％であった。これは、アスベストを含む材料の約４倍量のアスベスト改質溶液を含んでいることになる。アスベストは改質溶液によってアスベストは改質されていくが、同時に強度低下があるので塗布された余分な水分は蒸発させるのが好ましい。しかしながら、アスベストに改質溶液を塗布したその上を高分子材料で覆うと水分の蒸発が殆どないので、表２にあるように７２時間経過後も約７６％の水分が認められた。
【００１２】
そのため、アスベスト改質溶液の塗布後、少なくとも７２時間程度は適切な湿潤状態を保持できる技術の開発を行なった。そこで、水は透過しないが水蒸気は透過する高分子のシートに着目して行なった試験結果を表４に示した。アスベスト改質溶液を塗布した後で、フッ素系高分子材料のシートで覆った試験結果である。水の蒸発が適切に行われて、７２時間経過後に２０％の水分濃度になった。アスベストの低減と水分の適切な蒸発を同時に満足させることができることが明らかになった。本試験は２５℃条件での結果であるが、同じアスベスト低減率を得るためには雰囲気温度が低くなるとより長い時間を必要とし、雰囲気温度が高くなるとより短い時間で良い。
【表４】
2011089356.tif 000005
【発明の効果】
【００１３】
建築物などに使用されている状態のアスベストを含む材料に、アスベスト改質溶液を塗布してアスベストの改質を行なう作業に次いで、アスベストを含む材料の表面を高分子材料で覆うことで、施工されている状態でアスベストを改質できることが明らかになった。このようにアスベストが改質されたので、アスベストの飛散による環境汚染の心配がなくなった。また、解体する場合には、アスベストを改質してから除去作業を行うので、作業時のアスベストの飛散問題が解消されることになった。また、アスベストは建築物以外にも、各種設備の配管や煙突などの保温材、吸音材などにも使用されておりそれらの改質にも採用できる。
【発明を実施するための最良の形態】
【００１４】
本発明の方法は、アスベストが既に施工されている状態のままで無害化する方法に関するものである。このため、アスベストを無害化してから解体、除去するのでアスベストの飛散などの問題がなくなる新規なアスベストの改質方法である。アスベストを含むアスベスト廃棄物を改質するアスベスト改質溶液には、有機酸としては酢酸、蟻酸、乳酸など、鉱酸としては塩酸、硫酸、硝酸、燐酸、フッ酸などがありこれらの混合溶液が使用できる。更に、ホウ酸化合物などの反応促進剤の添加、金属の腐蝕抑制剤の混合、界面活性剤の添加も有効である。
【００１５】
施工されているアスベストを含む材料の表面に、アスベスト改質溶液を塗布またはスプレーするが、スプレーは空気噴霧式よりも圧力噴霧方式がアスベストの飛散を抑制できる点ですぐれており、さらに好適にはシャワー状に塗布するのが好ましい。次いで高分子材料のシートで覆う。また高分子材料を吹き付けて高分子の膜を形成する場合は、アスベストを含む材料の表面が少なくとも乾燥状態で施工するのが好ましい。この事によってアスベストを含む材料と高分子材料との付着が良くなる。しかしながら、表面が完全に乾燥状態になると、アスベストの改質反応が停止するので好ましくないので、いわゆる表乾状態で高分子材料を施工するのが好ましい。
【実施例１】
【００１６】
ボイラー室内の内壁を模擬した試験片に、アスベストを約１０％含む壁材が吹き付けられている。この試験片にフッ素イオンが２％とリン酸５％を含有しているアスベスト改質溶液を、シャワー状ノズルにより塗布した。アスベストを含む壁材の厚さは約２０ｍｍあるので、アスベスト改質溶液がその内部まで十分に浸透させるために、２回に分けてアスベスト改質溶液を塗布した。次いで高分子材料のシートでその表面を覆った。７２時間後に３箇所からサンプリングしてアスベストの分析を行なった結果、アスベストは検出されなかった。
【実施例２】
【００１７】
ボイラー室内の内壁を模擬した試験片に、アスベストを約１０％含む壁材が吹き付けられている。この試験片にフッ素イオンが２％とリン酸５％を含有しているアスベスト改質溶液を、シャワー状ノズルにより塗布した。アスベストを含む壁材の厚さは約２０ｍｍあるので、アスベスト改質溶液がその内部まで十分に浸透させるために、２回に分けてアスベスト改質溶液を塗布した。アスベスト改質溶液が内部に浸透して行き、表面に水分がなくった状態いわゆる表乾状態になったので、速乾性の透明塗料をスプレー塗装した。この塗装は、塗装ムラを無くするために乾燥後にもう一度塗装を行い合計２回行なった。７２時間後に３箇所からサンプリングしてアスベストの分析を行なった結果、アスベストは検出されなかった。